ИЗОПРЕНОВЫЙ КАУЧУК И СПОСОБ ЕГО ПОЛУЧЕНИЯ

1. Изопреновый каучук, состоящий из линейно построенных макромолекул, отличающийся тем, что композиционный состав каучука по молекулярным массам и микроструктуре отдельных фракций определяется следующим набором фракций: 25-50% фракций с молекулярной массой более 1000000, 2-10% фракций с молекулярной массой от 1000000 до 100000, 40-60% фракций с молекулярной массой от 100000 до 30000, 0-5% фракций с молекулярной массой менее 30000.
2. Изопреновый каучук по п.1, отличающийся тем, что фракции с молекулярной массой более 1000000 содержат 96% и менее цис-1,4-звеньев, фракции с молекулярной массой от 1000000 до 100000 содержат 96-97% цис-1,4-звеньев, фракции с молекулярной массой от 100000 до 30000 содержат 97-98% цис-1,4-звеньев, фракции с молекулярной массой менее 30000 содержат 98-99% цис-1,4-звеньев.
3. Изопреновый каучук по пп.1 и 2, отличающийся тем, что все 1,4-звенья всех фракций независимо от их молекулярной массы соединены исключительно в положение 1,4-1,4 (голова-хвост).
4. Способ получения изопренового каучука по пп.1, 2, и 3, включающий полимеризацию изопрена в присутствии каталитической системы на основе соли РЗЭ, алюминийорганического соединения, алкилалюминийхлорида, сопряженного диена, отличающийся тем, что
поток раствора изопрена в углеводородном растворителе охлаждают или нагревают в диапазоне температур от минус 25 до плюс 50°С, смешивают с каталитической системой и подают в реакционную зону,
проводят полимеризацию при температуре 10-50°С до достижения конверсии изопрена 5-30%, завершают полимеризацию при температуре 50-70°С, процесс полимеризации осуществляют непрерывным способом в батарее из последовательно соединенных реакторов, а применяемые для регулирования молекулярной массы полиизопрена триизобутилалюминий или диизобутилалюминийгидрид подают в линию перетока между первым и вторым реакторами.